(57)【要約】【課題】  金属部材の表面に、めっき、印字、パターン等の表面修飾のなれさた機能性、意匠性、装飾性に優れる金属部材−ポリフェニレンスルフィド樹脂部材射出接合複合体及びその製造方法を提供する。【解決手段】  金属部材とポリフェニレンスルフィド樹脂部材との金属部材−ポリフェニレンスルフィド樹脂部材の射出接合複合体であって、該金属部材が、接合部以外の一部又は全部の表面に修飾がなされている金属部材であることを特徴とする金属部材−ポリフェニレンスルフィド樹脂部材射出接合複合体。【選択図】  なし【特許請求の範囲】
【請求項１】
金属部材とポリフェニレンスルフィド樹脂部材との金属部材−ポリフェニレンスルフィド樹脂部材の射出接合複合体であって、該金属部材が、接合部以外の一部又は全部の表面に修飾がなされている金属部材であることを特徴とする金属部材−ポリフェニレンスルフィド樹脂部材射出接合複合体。
【請求項２】
金属部材が、シボ、印字、メッキ、パターン、着色及びブラストからなるいずれかの修飾により表面修飾のなされた金属部材であることを特徴とする請求項1に記載の金属部材−ポリフェニレンスルフィド樹脂部材射出接合複合体。
【請求項３】
ポリフェニレンスルフィド樹脂部材が、ポリフェニレンスルフィド樹脂１００重量部に対し、エチレン−α、β−不飽和カルボン酸アルキルエステル−無水マレイン酸共重合体，エチレン−α、β−不飽和カルボン酸グリシジルエステル共重合体，エチレン−α、β−不飽和カルボン酸グリシジルエステル−酢酸ビニル共重合体，エチレン−α、β−不飽和カルボン酸グリシジルエステル−α、β−不飽和カルボン酸アルキルエステル共重合体及び無水マレイン酸グラフト変性エチレン−α−オレフィン共重合体からなる群より選択される少なくとも１種以上の変性エチレン系共重合体１〜４０重量部を含んでなるポリフェニレンスルフィド樹脂部材であることを特徴とする請求項１又は２に記載の金属部材−ポリフェニレンスルフィド樹脂部材射出接合複合体。
【請求項４】
ポリフェニレンスルフィド樹脂部材が、さらにガラス繊維を含んでなるポリフェニレンスルフィド樹脂部材であることを特徴とする請求項１〜３のいずれかに記載の金属部材−ポリフェニレンスルフィド樹脂部材射出接合複合体。
【請求項５】
金属部材が、アルミニウム製部材、アルミニウム合金製部材、銅製部材、銅合金製部材、マグネシウム製部材、マグネシウム合金製部材、鉄製部材、チタン製部材、チタン合金製部材、ステンレス製部材からなる群より選択される少なくとも１種以上の金属部材であることを特徴とする請求項１〜４に記載の金属部材−ポリフェニレンスルフィド樹脂部材射出接合複合体。
【請求項６】
少なくとも下記（１）〜（３）の工程を経ることを特徴とする金属部材−ポリフェニレンスルフィド樹脂部材射出接合複合体の製造方法。
（１）金属部材表面の一部に保護層を形成する工程。
（２）保護層を形成した金属部材を化学処理し、その後、保護層を除去し、部分的に表面化学処理された金属部材とする工程。
（３）部分的に表面化学処理された金属部材を射出成形金型内に装着し、射出成形により溶融ポリフェニレンスルフィド樹脂と一体化し、金属部材−ポリフェニレンスルフィド樹脂部材射出接合複合体とする工程。
【請求項７】
（１）の工程が、金属部材表面の一部をペースト塩ビゾルで覆い、その後、該金属部材を加熱ゲル化し、ペースト塩ビゲルを保護層として形成する工程であることを特徴とする請求項６に記載の金属部材−ポリフェニレンスルフィド樹脂部材複合体の製造方法。
【発明の詳細な説明】
【技術分野】
【０００１】
本発明は、金属部材−ポリフェニレンスルフィド樹脂部材射出接合複合体及びその製造方法に関するものであり、さらに詳しくは、モバイル用の各種電子機器用、家電製品用、自動車部品用等の各種用途用として、機能性、意匠性、修飾性に優れる表面修飾のなされた金属部材とポリフェニレンスルフィド樹脂部材を一体化した射出接合複合体及びその製造方法に関するものである。
【背景技術】
【０００２】
自動車や航空機などの輸送機器の部品を軽量化するため、金属の一部を樹脂に置き換えた複合体が検討されている。金属と樹脂との複合体として、金型内に物理的処理及び／又は化学処理を施した表面を有する金属部材をインサートし、樹脂を射出成形して直接一体化した複合体（以下、射出インサート成形と表記する場合がある）が、良量産性、少部品点数、低コスト、高設計自由度、低環境負荷の観点から注目されており、自動車部品やスマートフォン等の携帯電子機器に提案されている（例えば、特許文献１〜４参照。）。
【先行技術文献】
【特許文献】
【０００３】
【特許文献１】特許第５７０１４１４号公報
【特許文献２】特許第４０２０９５７号公報
【特許文献３】特許第５７１４１９３号公報
【特許文献４】特許第ＷＯ２０１６／１５８５１６号公報
【発明の概要】
【発明が解決しようとする課題】
【０００４】
しかし、特許文献１、２に提案された、レーザーによって物理的処理を施した射出インサート成形法により得られる金属部材−ポリフェニレンスルフィド樹脂組成物部材複合体においては、物理的処理を施す金属部材の形状に制限があり、単純な形状であることが必要となっている。これは、汎用、つまり、多種多様の形状への適応性を必要とする用途の拡大・展開をはかるうえで大きな制約となっている。
【０００５】
一方、特許文献３、４に提案された化学処理を施した射出インサート成形法により得られる金属部材−ポリフェニレンスルフィド樹脂組成物部材複合体においては、金属部材を化学処理液等に浸漬することより金属部材表面に化学処理を施すことが可能であり、金属部材の形状的制約のないものであった。
【０００６】
しかし、金属部材を化学処理する際には金属部材を化学処理液等に浸漬することより化学処理を行うことが一般的であるため、金属部材表面の全面に化学処理がなされる。その際には、めっき、印字、パターンあるいは各種部品などが予め設けられた金属部材は、化学処理液の影響により、機能性、意匠性、修飾性などの発現が期待という課題があった。
【０００７】
そこで、本発明は、化学処理液等の影響を受けることなく、機能性、意匠性、修飾性に優れる金属部材表面を有する金属部材−ポリフェニレンスルフィド樹脂部材射出接合複合体及びその製造方法を提供することを目的とするものである。
【課題を解決するための手段】
【０００８】
本発明者は、上記の課題を解決すべく鋭意検討した結果、特定の工程を経た部分化学処理金属部材とし、それよりなる金属部材−ポリフェニレンスルフィド樹脂部材射出接合複合体とすることにより、軽量性及び量産性に優れると共に、機能性、意匠性、修飾性にも優れる部材、部品、製品等を提供することが可能となる金属部材−ポリフェニレンスルフィド樹脂部材射出接合複合体となることを見出し、本発明を完成させるに至った。
【０００９】
すなわち、本発明は、金属部材とポリフェニレンスルフィド樹脂部材との金属部材−ポリフェニレンスルフィド樹脂部材の射出接合複合体であって、該金属部材が、接合部以外の一部又は全部の表面に修飾がなされている金属部材であることを特徴とする金属部材−ポリフェニレンスルフィド樹脂部材射出接合複合体及びその製造方法に関するものである。
【００１０】
以下に、本発明を詳細に説明する。
【００１１】
本発明の金属部材−ポリフェニレンスルフィド樹脂部材射出接合複合体は、接合部以外の金属部材表面の一部又は全部に修飾のされているものであり、該修飾により機能性、意匠性、修飾性に優れるものとなるものである。そして、該修飾とは、例えばめっき、シボ、印字、パターン、着色、ブラスト等を挙げるができ、これらにより、意匠性、修飾性を付与することは無論のこと、金属部材に各種部品を設け機能性を付与することをも含む概念である。
【００１２】
そして、本発明の金属部材−ポリフェニレンスルフィド樹脂部材射出接合複合体とする際には、より効率的に複合体を得ることが可能となることから、表面が部分的に化学処理された金属部材であることが好ましく、特に接合部の表面が化学処理された金属部材であることが好ましい。このような、表面の部分的な化学処理を施すことにより、シボ、めっき、印字、パターン着色、ブラストを施した金属部材、各種部品が予め設けられた金属部材等であっても化学処理の影響のない複合体とすることが可能となる。また、該部分的な化学処理とは、例えば該金属部材の全表面積あたり面積パーセントで１％以上の化学処理を挙げることができ、めっき、印字、パターン、着色、ブラスト又は各種部品が予め設けられた金属部材など化学処理を施したくない部位が複数存在する金属部材であってもよい。また、金属部材−ポリフェニレンスルフィド樹脂部材射出接合複合体の接合面は、より接合強度に優れた複合体となる事から化学処理されたものであることが好ましい。
【００１３】
そして、部分的な化学処理としては、例えば、金属部材に例えばめっき、シボ、印字、パターン、着色、ブラストを施した表面又は金属部材に各種部品を設けた表面に保護層を設け、化学処理を施すことにより行うことが可能であり、その際の保護層としては、化学処理の際の処理液に影響されないものであればよく、中でも、処理液に影響を受けず、金属部材表面への影響もなく、その取り扱い性にも優れることから、ペースト塩ビによる保護であることが好ましい。ペースト塩ビによる保護としては、金属部材の保護面をペースト塩ビゾルで覆い、その後、該金属部材を加熱ゲル化し、ペースト塩ビゲルを保護層として形成した金属部材とし、次いで、該ペースト塩ビゲルの保護層を有する金属部材を化学処理した後、該ペースト塩ビゲルを除去することにより表面が部分的に化学処理された金属部材とする方法が挙げられる。そして、該表面が部分的に化学処理された金属部材とポリフェニレンスルフィド樹脂部材とを射出成形により一体化した複合体とすることにより、金属部材−ポリフェニレンスルフィド樹脂部材射出接合複合体とすることができる。
【００１４】
ここで、ペースト塩ビとは、ペースト加工用の塩化ビニル系樹脂であり、ペースト加工用塩化ビニル系樹脂は、ジエチルヘキシルフタレートに代表される可塑剤、炭カルに代表される充填剤、熱安定剤等と共に混練することにより、液状のペースト塩ビゾルとなり、該ペースト塩ビゾルは該可塑剤量により、該ペースト塩ビゾルの粘度を調整する事が可能であることから、複雑な形状を有する金属部材であっても保護層として表面を覆う事が可能となる。該ペースト塩ビゾルで該金属部材を部分的に覆う方法としては、該金属部材の一部を該ペースト塩ビゾルに浸漬する方法、該ペースト塩ゾルを刷毛やへら等で該金属部材の保護部位へ塗布する方法、スポイト等で該金属部材の保護部位へ滴下する方法などが挙げられる。
【００１５】
そして、該金属部材としては、金属部材の範疇に属するものであればいかなる材質よりなる部材でもよく、その中でもポリフェニレンスルフィド樹脂部材複合体とした際に各種用途への適応が可能となることから、アルミニウム製部材、アルミニウム合金製部材、銅製部材、銅合金製部材、マグネシウム製部材、マグネシウム合金製部材、鉄製部材、チタン製部材、チタン合金製部材、ステンレス製部材である金属部材が好ましく、とりわけ、アルミニウム製部材、アルミニウム合金製部材、銅製部材、銅合金製部材、チタン製部材、チタン合金製部材、ステンレス製部材である金属部材が好ましい。また、該金属部材は、板に代表される展伸材であっても、ダイカストに代表される鋳造材であっても、鍛造材からなる金属部材であってもかまわない。該アルミニウム製部材またはアルミニウム合金製部材を構成するアルミニウムまたはアルミニウム合金の具体的例示としては、Ａ１０５０、Ａ１１００、Ａ２０１７、Ａ３００３、Ａ４０４３、Ａ５０５２、Ａ６０６３、Ａ７０５２、ＡＤＣ１２、ＡＣ４Ｂなどが挙げられ、銅製部材または銅合金製部材を構成する銅または銅合金の具体的例示としては、Ｃ１０２０、Ｃ１１００、Ｃ５１９１、Ｃ２８０１、Ｃ２７００などが挙げられ、チタン製部材またはチタン合金製部材を構成するチタンまたはチタン合金の具体的例示としては、ＴＰ２７０、ＴＰ３４０、ＴＰ４８０、ＴＰ５５０、ＴＦ２７０などが挙げられ、ステンレス製部材を構成するステンレスの具体的例示としては、ＳＵＳ３０４、ＳＵＳ３１６、ＳＵＳ４３０、ＳＵＳ４０３、ＳＵＳ４１０、ＳＵＳ３２９などが挙げられる。そして、該金属部材は、例えばめっき、印字、パターン、着色、ブラスト又は各種部品の設置等により表面が修飾された金属部材である。
【００１６】
該金属部材の表面の（部分的）化学処理としては、例えば酸及び／又はアルカリの水溶液で化学処理する方法、陽極酸化処理法等を挙げることができ、酸及び／又はアルカリの水溶液で化学処理する方法が好ましい。そして、酸及び／又はアルカリの水溶液で化学処理する方法としては、例えば金属部材を酸及び／又はアルカリの水溶液に浸せきし金属部材表面を化学処理する方法であってもよく、その際の酸及び／又はアルカリの水溶液としては、例えばリン酸等のリン酸系化合物；クロム酸等のクロム酸系化合物；フッ化水素酸等のフッ化水素酸系化合物；硝酸等の硝酸系化合物；塩酸等の塩酸系化合物；硫酸等の硫酸系化合物；水酸化ナトリウム、アンモニア水溶液、Ｎ−エチルモルホリン溶液などのアルカリ水溶液；トリアジンチオール水溶液、トリアジンチオール誘導体水溶液により化学処理する方法、２５℃ における水素イオン濃度指数（ｐＨ）が９．０以上１１．０以下の範囲にあり、かつ、分子内に窒素原子を有する化合物により化学処理する方法等を挙げることができ、より具体的例示としては、特開平１０−０９６０８８号公報、特開平１０−０５６２６３号公報、特開平０４−０３２５８５号公報、特開平０４−０３２５８３号公報、特開平０２−２９８２８４号公報、ＷＯ２００９／１５１０９９号公報、ＷＯ２０１１／１０４９４４号公報、ＷＯ２０１６／１５８５１６号公報、特開２０１７−２１８６１６号公報等に提案の方法、等を挙げることができる。
【００１７】
また、陽極酸化処理法としては、例えば金属部材を陽極として電解液中で電化反応を行いその表面に酸化被膜を形成する方法であってもよい。より具体的には、例えば１）一定の直流電圧をかけて電解を行う直流電解法、２）直流成分に交流成分を重畳した電圧をかけることにより電解を行うバイポーラ電解法、等を挙げることができる。陽極酸化法の具体的例示としては、ＷＯ２００４／０５５２４８号公報等に提案の方法等を挙げることができる。
【００１８】
該化学処理は、複数の化学処理を併用、例えば、金属部材を酸又はアルカリの水溶液に浸漬した後に酸又はアルカリの水溶液に浸漬してもよく、また、本発明を損なわない限り物理的処理を併用して処理しても良く、例えば、表面に物理的処理を施した後に表面が部分的に化学処理を施した金属部材を用いて金属部材−ポリフェニレンスルフィド樹脂部材複合体としたものであっても良い。
【００１９】
本発明の金属部材−ポリフェニレンスルフィド樹脂部材射出接合複合体を構成するポリフェニレンスルフィド樹脂部材としては、ポリフェニレンスルフィド樹脂の範疇に属する樹脂を含む射出成形部材であればよく組成物よりなるものであってもよい。一般にポリフェニレンスルフィド樹脂と称される範疇に属するものとしては、例えばｐ−フェニレンスルフィド単位、ｍ−フェニレンスルフィド単位、ｏ−フェニレンスルフィド単位、フェニレンスルフィドスルフォン単位、フェニレンスルフィドケトン単位、フェニレンスルフィドエーテル単位、ビフェニレンスルフィド単位からなる単独重合体又は共重合体を挙げることができ、該ポリフェニレンスルフィド樹脂の具体的例示としては、ポリ（ｐ−フェニレンスルフィド）、ポリフェニレンスルフィドスルフォン、ポリフェニレンスルフィドケトン、ポリフェニレンスルフィドエーテル等が挙げられ、その中でも、特に耐熱性、強度特性に優れるポリフェニレンスルフィド樹脂となることから、ポリ（ｐ−フェニレンスルフィド）であることが好ましい。
【００２０】
さらに、該ポリフェニレンスルフィド樹脂は、直径１ｍｍ、長さ２ｍｍのダイスを装着した高化式フローテスターにて、測定温度３１５℃、荷重１０ｋｇの条件下で測定した溶融粘度において、機械的強度と薄肉流動性に優れるポリフェニレンスルフィド樹脂が得られることから５０〜２０００ポイズのポリフェニレンスルフィド樹脂であることが好ましい。
【００２１】
該ポリフェニレンスルフィド樹脂の製造方法としては、ポリフェニレンスルフィド樹脂の製造方法として知られている方法により製造することが可能であり、例えば極性溶媒中で硫化アルカリ金属塩、ポリハロ芳香族化合物を重合することにより得る事が可能である。その際の極性有機溶媒としては、例えばＮ−メチル−２−ピロリドン、Ｎ−エチル−２−ピロリドン、シクロヘキシルピロリドン、ジメチルホルムアミド、ジメチルアセトアミド等を挙げる事ができ、硫化アルカリ金属塩としては、例えば硫化ナトリウム、硫化ルビジウム、硫化リチウムの無水物又は水和物を挙げる事ができる。また、硫化アルカリ金属塩としては、水硫化アルカリ金属塩とアルカリ金属水酸化物を反応させたものであってもよい。ポリハロ芳香族化合物としては、例えばｐ−ジクロロベンゼン、ｐ−ジブロモベンゼン、ｐ−ジヨードベンゼン、ｍ−ジクロロベンゼン、ｍ−ジブロモベンゼン、ｍ−ジヨードベンゼン、４，４’−ジクロロジフェニルスルホン、４，４’−ジクロロベンゾフェノン、４，４’−ジクロロジフェニルエーテル、４，４’−ジクロロジビフェニル等を挙げる事ができる。
【００２２】
また、ポリフェニレンスルフィド樹脂としては、直鎖状のもの、重合時にトリハロゲン以上のポリハロゲン化合物を少量添加して若干の架橋又は分岐構造を導入したもの、ポリフェニレンスルフィド樹脂の分子鎖の一部及び／又は末端を例えばカルボキシル基、カルボキシ金属塩、アルキル基、アルコキシ基、アミノ基、ニトロ基等の官能基により変性したもの、窒素などの非酸化性の不活性ガス中で加熱処理を施したものなどが挙げられ、さらにこれらポリフェニレンスルフィド樹脂の混合物であってもかまわない。また、該ポリフェニレンスルフィド樹脂は、酸洗浄、熱水洗浄あるいはアセトン、メチルアルコールなどの有機溶媒による洗浄処理を行うことによってナトリウム原子、ポリフェニレンスルフィド樹脂のオリゴマー、食塩、４−（Ｎ−メチル−クロロフェニルアミノ）ブタノエートのナトリウム塩などの不純物を低減させたものであってもよい。
【００２３】
本発明の金属部材−ポリフェニレンスルフィド樹脂部材射出接合複合体を構成するポリフェニレンスルフィド樹脂は特に耐衝撃性、接合強度に優れた金属部材−ポリフェニレンスルフィド樹脂部材射出接合複合体となることから、さらに、変性エチレン系共重合体を配合してなるものが好ましい。該変性エチレン系共重合体は、エチレン−α、β−不飽和カルボン酸アルキルエステル−無水マレイン酸共重合体，エチレン−α、β−不飽和カルボン酸グリシジルエステル共重合体，エチレン−α、β−不飽和カルボン酸グリシジルエステル−酢酸ビニル共重合体，エチレン−α、β−不飽和カルボン酸グリシジルエステル−α、β−不飽和カルボン酸アルキルエステル共重合体及び無水マレイン酸グラフト変性エチレン−α−オレフィン共重合体からなる群より選択される少なくとも１種以上の変性エチレン系共重合体であることが好ましい。該エチレン−α、β−不飽和カルボン酸アルキルエステル−無水マレイン酸共重合体の具体的例示としては、（商品名）ボンダインＬＸ４１１０（アルケマ（株）製）、（商品名）ボンダインＴＸ８０３０（アルケマ（株）製）、（商品名）ボンダインＡＸ８３９０（アルケマ（株）製）等が挙げられ、該エチレン−α、β−不飽和カルボン酸グリシジルエステル共重合体の具体的例示としては、（商品名）ボンドファースト２Ｃ（住友化学（株）製）、（商品名）ボンドファーストＥ（住友化学（株）製）等、該エチレン−α、β−不飽和カルボン酸グリシジルエステル−酢酸ビニル共重合体の具体的例示としては、（商品名）ボンドファースト２Ｂ（住友化学（株）製）、（商品名）ボンドファースト７Ｂ（住友化学（株）製）等、該エチレン−α、β−不飽和カルボン酸グリシジルエステル−α、β−不飽和カルボン酸アルキルエステル共重合体の具体的例示としては、（商品名）ボンドファースト７Ｌ（住友化学（株）製）、（商品名）ボンドファースト７Ｍ（住友化学（株）製）等が挙げられ、該無水マレイン酸グラフト変性エチレン−α−オレフィン共重合体は、具体的には、無水マレイン酸グラフト変性直鎖状低密度ポリエチレン、無水マレイン酸グラフト変性エチレン−プロピレンゴム、炭素数が３以上のα−オレフィンからなる無水マレイン酸グラフト変性エチレン−α−オレフィン共重合体等が挙げられる。該変性エチレン系共重合体の配合量としては、ポリフェニレンスルフィド樹脂１００重量部に対して、１〜４０重量部であることが好ましい。
【００２４】
該ポリフェニレンスルフィド樹脂部材としては、特に強度、耐衝撃性に優れた金属部材−ポリアリーレンスルフィド樹脂部材複合体となることから、ガラス繊維を配合してなるものであってもよい。該ガラス繊維としては、一般にガラス繊維と称すものであれば如何なるものを用いてもよい。該ガラス繊維の具体的例示としては、平均繊維径が６〜１４μｍのチョップドストランド、繊維断面のアスペクト比が２〜４の扁平ガラス繊維からなるチョップドストランド、ミルドファイバー、ロービング等のガラス繊維；シラン繊維；アルミノ珪酸塩ガラス繊維；中空ガラス繊維；ノンホーローガラス繊維等が挙げられ、その中でもとりわけ耐衝撃性に優れる金属部材−ポリアリーレンスルフィド樹脂部材射出接合複合体となることから、平均繊維径が６〜１４μｍのチョップドストランド、ないしは、繊維断面のアスペクト比が２〜４である扁平ガラス繊維からなるチョップドストランドを用いたものであってもよい。これらのガラス繊維は２種以上を併用することも可能であり、必要によりエポキシ系化合物、イソシアネート系化合物、シラン系化合物、チタネート系化合物等の官能性化合物又はポリマーで、予め表面処理したものを用いてもよい。
【００２５】
該ポリフェニレンスルフィド樹脂部材としては、本発明の効果を損なわない範囲で、炭素繊維、炭酸カルシウム、炭酸リチウム、炭酸マグネシウム、炭酸亜鉛、マイカ、シリカ、タルク、クレイ、硫酸カルシウム、カオリン、ワラステナイト、ゼオライト、酸化珪素、酸化マグネシウム、酸化ジルコニウム、酸化スズ、珪酸マグネシウム、珪酸カルシウム、リン酸カルシウム、リン酸マグネシウム、ハイドロタルサイト、ガラスパウダー、ガラスバルーン、ガラスフレークなどの充填材が添加されたものであっても構わない。
【００２６】
また、ポリフェニレンスルフィド樹脂部材は、本発明の効果を損なわない範囲で、酸化防止剤、熱安定剤、滑剤、紫外線防止剤、難燃剤、発泡剤、顔料、染料、カーボンブラックなどの通常の添加剤を１種以上含むものであってもよい。
【００２７】
本発明の金属部材−ポリフェニレンスルフィド樹脂部材射出接合複合体の製造方法として、一例示を以下に示す。その際の保護層としてペースト塩ビを使用したものとした。
【００２８】
本発明の金属部材−ポリフェニレンスルフィド樹脂部材射出接合複合体は、例えば下記（１）〜（３）の工程を経る製造方法により製造することができる。
（１）金属部材の一部に保護層を形成する工程。
（２）保護層を形成した金属部材を化学処理し、その後、保護層を除去し、部分的に表面化学処理された金属部材とする工程。
（３）部分的に表面化学処理された金属部材を射出成形金型内に装着し、射出成形により溶融ポリフェニレンスルフィド樹脂と一体化し、金属部材−ポリフェニレンスルフィド樹脂部材射出接合複合体とする工程。
【００２９】
そして、金属部材の表面に修飾を行う際には、（１）工程の前に金属部材を修飾する工程を追加すればよく、その際には、金属部材の表面に例えばめっき、印字、パターン、着色、ブラスト等を施す又は各種部品の設置等を行う、ことにより調製することが可能である。
【００３０】
（１）工程は、（表面に修飾のなされた）金属部材の一部に修飾保護の保護層を形成する工程であり、その際の保護層としては、化学処理液より修飾部分の保護が可能であれば如何なるものであってもよく、好ましい態様としてペースト塩ビを挙げることができる。そして、例えば保護層としてペースト塩ビゲルを形成する際には、金属部材の修飾部分である化学処理を施したくない部分をペースト塩ビゾルで覆い、その後、該金属部材を加熱ゲル化し、ペースト塩ビゲルを保護層として形成する工程を挙げることができる。
【００３１】
（２）工程は、部分的に保護層を形成した金属部材を化学処理し、その後、保護層を除去し、部分的に表面を化学処理した金属部材とする工程であり、部分的に保護層を形成することにより、化学処理の影響を受けない修飾表面を維持すると共に、ポリフェニレンスルフィド樹脂との接合性に優れる化学処理表面を形成する工程である。その際に、保護層がペースト塩ビゲルである場合、ペースト塩ビゲルは化学処理液に対する耐性が高い、また、除去の際には容易に除去することが可能であり修飾面の維持・保護に適したものとなる。
【００３２】
（３）工程は、部分的に表面化学処理された金属部材を射出成形金型内に装着し、射出成形により溶融ポリフェニレンスルフィド樹脂と直接一体化し、表面が部分的に化学処理された金属部材とポリフェニレンスルフィド樹脂部材との射出接合複合体とする工程である。その際の射出成形法としては、例えば射出インサート成形法を挙げることができる。そして、該射出インサート成形法としては、例えば金型内に表面が部分的に化学処理された金属部材を装着し、該金属部材に溶融ポリフェニレンスルフィド樹脂を充填し、ポリフェニレンスルフィド樹脂部材とし、該金属部材とポリフェニレンスルフィド樹脂部材とが直接一体化された複合体とする方法を挙げることができる。この際のインサート成形を行う際の成形機としては、とりわけ生産性に優れることから射出成形機を用いて射出インサート成形を行うことが好ましい。またとりわけ、接合強度に優れた金属部材−ポリフェニレンスルフィド樹脂部材複合体となることから、保圧は１ＭＰａ以上であることが好ましい。
【００３３】
本発明の金属部材−ポリフェニレンスルフィド樹脂部材射出接合複合体は、シボ、めっき、印字、パターン、着色、各種部品などの設置等の修飾に悪影響を与えることなく、接合強度、軽量性及び量産性に優れると共に、意匠性、機能性、修飾性等の特性を併せ持つものであり、特にこれら特性を必要とする自動車や航空機などの輸送機器の部品用途に好適に用いられる。
【発明の効果】
【００３４】
本発明の金属部材−ポリフェニレンスルフィド樹脂部材射出接合複合体は、シボ、めっき、印字、パターン、着色、各種部品などの設置等の修飾された金属部材とポリフェニレンスルフィド樹脂部材を射出接合した複合体であり、接合強度、軽量性及び量産性に優れると共に、意匠性、機能性、修飾性等の特性を併せ持つ射出接合複合体及びその製造方法に関するものである。
【実施例】
【００３５】
以下に、本発明を実施例により具体的に説明するが、本発明はこれらによりなんら制限されるものではない。
【００３６】
実施例及び比較例において用いた、ポリフェニレンスルフィド樹脂、変性エチレン系共重合体、ガラス繊維を以下に示す。
【００３７】
＜ポリアリーレンスルフィド樹脂（Ａ）＞
ポリ（ｐ−フェニレンスルフィド）（以下、ＰＰＳ（Ａ−１）と記す。）：溶融粘度１９０ポイズ。
ポリ（ｐ−フェニレンスルフィド）（以下、ＰＰＳ（Ａ−２）と記す。）：溶融粘度４００ポイズ。
ポリ（ｐ−フェニレンスルフィド）（以下、ＰＰＳ（Ａ−３）と記す。）：溶融粘度８０ポイズ。
【００３８】
＜変性エチレン系共重合体（Ｂ）＞
エチレン−α、β−不飽和カルボン酸アルキルエステル−無水マレイン酸共重合体（Ｂ−１）（以下、変性エチレン系共重合体（Ｂ−１）と記す。）：アルケマ（株）製、（商品名）ボンダインＡＸ８３９０。
エチレン−α、β−不飽和カルボン酸グリシジルエステル−α、β−不飽和カルボン酸アルキルエステル共重合体（Ｂ−２）（以下、変性エチレン系共重合体（Ｂ−２）と記す。）：住友化学（株）製、（商品名）ボンドファースト７Ｍ。
エチレン−α、β−不飽和カルボン酸−グリシジルエステル共重合体（Ｂ−３）（以下、変性エチレン系共重合体（Ｂ−３）と記す。）：住友化学（株）製、（商品名）ボンドファーストＥ。
【００３９】
＜ガラス繊維（Ｃ）＞
ガラス繊維（Ｃ−１）；オーウェンス  コーニング  ジャパン（株）製、（商品名）ＲＥＳ０３−ＴＰ９１；繊維径１０μｍ、繊維長３ｍｍ
ガラス繊維（Ｃ−２）；日東紡株式会社製チョップドストランド、（商品名）ＣＳＧ−３ＰＡ  ８３０、繊維断面のアスペクト比４。
【００４０】
＜合成例１（ＰＰＳ（Ａ−１）の合成）＞
攪拌機を装備する１５リットルオートクレーブに、フレーク状硫化ソーダ（Ｎａ２Ｓ・２．９Ｈ２Ｏ）１８１４ｇ、３０％苛性ソーダ溶液（３０％ＮａＯＨａｑ）４８ｇ及びＮ−メチル−２−ピロリドン３６７９ｇを仕込み、窒素気流下攪拌しながら徐々に２００℃まで昇温して、３８０ｇの水を留去した。１９０℃まで冷却した後、ｐ−ジクロロベンゼン２１０７ｇ、Ｎ−メチル−２−ピロリドン９８５ｇを添加し、窒素気流下に系を封入した。この系を２時間かけて２２５℃に昇温し、２２５℃にて１時間重合させた後、２５分かけて２５０℃に昇温し、さらに２５０℃にて３時間重合を行った。重合後、減圧下で重合スラリーからＮ−メチル−２−ピロリドンを蒸留操作で回収した。最終到達温度は１７０℃で圧力は４．７ｋＰａであった。得られたケーキに８０℃の温水を加えスラリー濃度２０％として洗浄し、再度、同様に温水を加え１７５℃まで昇温してポリ（ｐ−フェニレンスルフィド）の洗浄を合計２回行った。得られたポリフェニレンスルフィドを１０５℃で一昼夜乾燥した。次いで、乾燥したポリフェニレンスルフィドをバッチ式ロータリーキルン型焼成装置に充填し、窒素雰囲気下で２４０℃まで昇温し、１時間の保持による硬化処理を行うことによって、溶融粘度が１９０ポイズのＰＰＳ（Ａ−１）を得た。
【００４１】
＜合成例２（ＰＰＳ（Ａ−２）の合成）＞
攪拌機を装備する１５リットルオートクレーブに、フレーク状硫化ソーダ（Ｎａ２Ｓ・２．９Ｈ２Ｏ）１８１４ｇ、粒状の苛性ソーダ（１００％ＮａＯＨ：和光純薬特級）８．７ｇ及びＮ−メチル−２−ピロリドン３２３２ｇを仕込み、窒素気流下攪拌しながら徐々に２００℃まで昇温して、３４０ｇの水を留去した。１９０℃まで冷却した後、ｐ−ジクロロベンゼン２１０７ｇ、Ｎ−メチル−２−ピロリドン１７８３ｇを添加し、窒素気流下に系を封入した。この系を２時間かけて２２５℃に昇温し、２２５℃にて１時間重合させた後、２５分かけて２５０℃に昇温し、２５０℃にて２時間重合を行った。次いで、この系に２５０℃で蒸留水５０９ｇを圧入し、２５５℃まで昇温してさらに１時間重合反応を行った。重合後、減圧下で重合スラリーからＮ−メチル−２−ピロリドンを蒸留操作で回収した。最終到達温度は１７０℃で圧力は４．７ｋＰａであった。得られたケーキに８０℃の温水を加えスラリー濃度２０％として洗浄し、再度、同様に温水を加え１７５℃まで昇温してポリ（ｐ−フェニレンスルフィド）の洗浄を合計２回行った。得られたポリ（ｐ−フェニレンスルフィド）を１０５℃で一昼夜乾燥することによって、溶融粘度が４００ポイズのＰＰＳ（Ａ−２）を得た。
【００４２】
＜合成例３（ＰＰＳ（Ａ−３）の合成）＞
攪拌機を装備する１５リットルオートクレーブに、フレーク状硫化ソーダ（Ｎａ２Ｓ・２．９Ｈ２Ｏ）１８１４ｇ、粒状の苛性ソーダ（１００％ＮａＯＨ：和光純薬特級）８．７ｇ及びＮ−メチル−２−ピロリドン３２３２ｇを仕込み、窒素気流下攪拌しながら徐々に２００℃まで昇温して、３３９ｇの水を留去した。１９０℃まで冷却した後、ｐ−ジクロロベンゼン２０８５ｇ、Ｎ−メチル−２−ピロリドン１７８３ｇを添加し、窒素気流下に系を封入した。この系を２時間かけて２２５℃に昇温し、２２５℃にて１時間重合させた後、２５分かけて２５０℃に昇温し、２５０℃にて２時間重合を行った。重合後、減圧下で重合スラリーからＮ−メチル−２−ピロリドンを蒸留操作で回収した。最終到達温度は１７０℃で圧力は４．７ｋＰａであった。得られたケーキに８０℃の温水を加えスラリー濃度２０％として洗浄し、再度、同様に温水を加え１７５℃まで昇温してポリ（ｐ−フェニレンスルフィド）を洗浄した。得られたポリ（ｐ−フェニレンスルフィド）を１０５℃で一昼夜乾燥することによって、溶融粘度が８０ポイズのＰＰＳ（Ａ−３）を得た。
【００４３】
＜調整例１（ペースト塩ビゾル（１）の作製）＞
ペースト塩ビ（東ソー製、（商品名）リューロンペーストＫ６７０）１００重量部、フタル酸ビス（２−エチルヘキシル）５０重量部（ジェイプラス製、工業用グレード）、バリウム亜鉛系安定剤３重量部（ＡＤＥＫＡ製、（商品名）アデカスタブＡＣ−２８５）を、ディゾルバーを用いて３分混練し、ペースト塩ビゾル（１）を得た。
【００４４】
＜調整例２（ペースト塩ビゾル（２）の作製）＞
ペースト塩ビ（東ソー製、（商品名）リューロンペースト８１５Ａ）１００重量部、フタル酸ビス（２−エチルヘキシル）６０重量部（ジェイプラス製、工業用グレード）、バリウム亜鉛系安定剤（ＡＤＥＫＡ製、（商品名）アデカスタブＡＣ−２８５）３重量部を、ディゾルバーを用いて３分混練し、ペースト塩ビゾル（２）を得た。
【００４５】
得られたポリフェニレンスルフィド樹脂、金属部材−ポリフェニレンスルフィド樹脂部材複合体の評価・測定方法を以下に示す。
【００４６】
〜ポリアリーレンスルフィド樹脂の溶融粘度測定〜
直径１ｍｍ、長さ２ｍｍのダイスを装着した高化式フローテスター（（株）島津製作所製、商品名ＣＦＴ−５００）にて、測定温度３１５℃、荷重１０ｋｇの条件下で溶融粘度の測定を行った。
【００４７】
〜金属接合強度の評価〜
金属部材とポリフェニレンスルフィド樹脂部材との複合体の接合強度は、ＩＳＯ１９０９５に従い、接合面積が５０ｍｍ２の引張せん断接合強度により評価した。
【００４８】
実施例１
アルミニウム合金（Ａ５０５２）製試験片（４０ｍｍ×１８ｍｍ×１．５ｍｍ厚さ）の全表面にシボ加工を施した。該アルミニウム合金製試験片の長辺側の半分（２０ｍｍ×１８ｍｍ）を、調整例１で作製したペースト塩ビゾルに浸漬し、該アルミニウム合金製試験片全表面積に対し面積パーセントで５０％覆ったアルミニウム合金製試験片を得、次いで、該試験片を２００℃で硬化しペースト塩ビゲルが付着したアルミニウム合金製試験片を得た。次に、該試験片をアルミニウム合金用脱脂剤（メルテックス製、（商品名）ＮＥ−６）を用いた８重量％水溶液に浸漬することにより表面の洗浄を行った後、塩酸１重量％水溶液、次いで水酸化ナトリウム１重量％水溶液に浸漬した。次に、Ｎ−エチルモルホリン４重量％水溶液に１０分間浸漬した後に、該ペースト塩ビゲルを除去することにより、アルミニウム合金全表面積に対し面積パーセントで５０％化学処理したアルミニウム合金製試験片を得た。該アルミニウム合金製試験片の表面を実体顕微鏡（ニコン製、（商品名）ＳＭＺ）で観察したところ、ペースト塩ビで覆われていた部位は、シボ加工が初期状態を維持していることを確認した。
【００４９】
合成例１で得られたＰＰＳ（Ａ−１）１００重量部、変性エチレン系共重合体（Ｂ−１）１５重量部を、シリンダー温度３００℃に加熱した二軸押出機（東芝機械製、（商品名）ＴＥＭ−３５−１０２Ｂ）のホッパーに投入した。一方、ガラス繊維（Ｃ−１）をＰＰＳ（Ａ−１）１００重量部に対して２５重量部となるように該二軸押出機のサイドフィーダーのホッパーから投入し、溶融混練してペレット化したポリフェニレンスルフィド樹脂を作製した。
【００５０】
得られた該面積パーセントで５０％化学処理したアルミニウム合金（Ａ５０５２）製試験片を、化学処理した部位が接合面となるように金型内にセットし、シリンダー温度３００℃、金型温度１４０℃、保圧を５０ＭＰａに設定した射出成形機（住友重機械工業製、（商品名）ＳＥ７５Ｓ）を用いて射出成形し、ＩＳＯ１９０９５に従い、接合面積が５０ｍｍ２のせん断接合強度評価用試験片で面積パーセントで５０％化学処理したアルミニウム合金部材−ポリフェニレンスルフィド樹脂部材射出接合複合体を作製した。
【００５１】
得られた面積パーセントで５０％化学処理したアルミニウム合金部材−ポリフェニレンスルフィド樹脂部材射出接合複合体の接合強度は４１ＭＰａであった。
【００５２】
実施例２
アルミニウム合金（Ａ６０６３）製試験片（４０ｍｍ×１８ｍｍ×１．５ｍｍ厚さ）表面の１０ｍｍ×１０ｍｍ範囲内にレーザを用いて線径０．５ｍｍの格子状パターンを施した。調整例２で作製したペースト塩ビゾルを、刷毛を用いて、該アルミニウム合金製試験片の格子状パターンを含む２０ｍｍ×１８ｍｍの範囲に塗布し、該アルミニウム合金製試験片全表面積に対し面積パーセントで２２％塗布したアルミニウム合金製試験片を得、次いで、該試験片を２００℃で硬化しペースト塩ビゲルが付着したアルミニウム合金製試験片を得た。次に、該試験片をアルミニウム合金用脱脂剤（メルテックス製、（商品名）ＮＥ−６）を用いた８重量％水溶液に浸漬することにより表面の洗浄を行った後、塩酸１重量％水溶液、次いで水酸化ナトリウム１重量％水溶液に浸漬した後に、硝酸１重量％水溶液に浸漬した。次に、ｐＨ１０の水酸化ナトリウム水溶液に１０分間浸漬した後に、該ペースト塩ビゲルを除去することにより、アルミニウム合金全表面積に対し面積パーセントで２２％化学処理したアルミニウム合金製試験片を得た。該アルミニウム合金製試験片の表面を観察したところ、ペースト塩ビで覆われていた部位は化学処理されておらず、格子状パターンを確認した。
【００５３】
合成例２で得られたＰＰＳ（Ａ−２）１００重量部、変性エチレン系共重合体（Ｂ−２）５重量部を、シリンダー温度３００℃に加熱した二軸押出機（東芝機械製、（商品名）ＴＥＭ−３５−１０２Ｂ）のホッパーに投入した。一方、ガラス繊維（Ｂ−１）をＰＰＳ（Ａ−２）１００重量部に対して４５重量部となるように該二軸押出機のサイドフィーダーのホッパーから投入し、溶融混練してペレット化したポリフェニレンスルフィド樹脂を作製した。
【００５４】
得られた該面積パーセントで２２％化学処理したアルミニウム合金（Ａ５０５２）製試験片を、化学処理した部位が接合面となるように金型内にセットし、シリンダー温度３００℃、金型温度１５０℃、保圧を４０ＭＰａに設定した射出成形機（住友重機械工業製、（商品名）ＳＥ７５Ｓ）を用いて射出成形し、ＩＳＯ１９０９５に従い、接合面積が５０ｍｍ２のせん断接合強度評価用試験片で面積パーセントで２２％化学処理したアルミニウム合金部材−ポリフェニレンスルフィド樹脂部材射出接合複合体を作製した。
【００５５】
得られた面積パーセントで２２％化学処理したアルミニウム合金部材−ポリフェニレンスルフィド樹脂部材射出接合複合体の接合強度は３８ＭＰａであった。
【００５６】
実施例３
アルミニウム（Ａ１０５０）製試験片（４０ｍｍ×１８ｍｍ×１．５ｍｍ厚さ）にレーザを用いて３ｍｍ×３ｍｍ大きさの文字を印字した。該アルミニウム製試験片の印字部を含むφ１０ｍｍの範囲に、調整例１で作製したペースト塩ビゾルをスポイトを用いて滴下し、該アルミニウム製試験片全表面積に対し面積パーセントで５％覆ったアルミニウム製試験片を得、次いで、該試験片を２００℃で硬化しペースト塩ビゲルが付着したアルミニウム製試験片を得た。次に、該試験片をアルミニウム合金用脱脂剤（メルテックス製、（商品名）ＮＥ−６）を用いた７．５重量％水溶液に浸漬することにより表面の洗浄を行った後、１重量％塩酸水溶液、次いで水酸化ナトリウム１重量％水溶液に浸漬した後に、硝酸１重量％水溶液に浸漬した。次に、アンモニア３重量％水溶液に１０分間浸漬した後に、該ペースト塩ビゲルを除去することにより、アルミニウム全表面積に対し面積パーセントで５％化学処理したアルミニウム製試験片を得た。該アルミニウム合金製試験片表面のペースト塩ビで覆われていた文字は確認できた。
【００５７】
合成例３で得られたＰＰＳ（Ａ−３）１００重量部、変性エチレン系共重合体（Ｂ−１）２５重量部を、シリンダー温度３００℃加熱した二軸押出機（東芝機械製、（商品名）ＴＥＭ−３５−１０２Ｂ）のホッパーに投入した。一方、ガラス繊維（Ｂ−２）をＰＰＳ（Ａ−３）１００重量部に対して１００重量部となるように該二軸押出機のサイドフィーダーのホッパーから投入し、溶融混練してペレット化したポリフェニレンスルフィド樹脂を作製した。
【００５８】
得られた該面積パーセントで５％化学処理したアルミニウム（Ａ１０５０）製試験片を、化学処理した部位が接合面となるように金型内にセットし、シリンダー温度３００℃、金型温度１５０℃、保圧を７０ＭＰａに設定した射出成形機（住友重機械工業製、（商品名）ＳＥ７５Ｓ）を用いて射出成形し、ＩＳＯ１９０９５に従い、接合面積が５０ｍｍ２のせん断接合強度評価用試験片で面積パーセントで５％化学処理したアルミニウム部材−ポリフェニレンスルフィド樹脂部材射出接合複合体を作製した。
【００５９】
得られた面積パーセントで５％化学処理したアルミニウム部材−ポリフェニレンスルフィド樹脂部材射出接合複合体の接合強度は３５ＭＰａであった。
【００６０】
実施例４
ステンレス（ＳＵＳ３０４）製試験片（４０ｍｍ×１８ｍｍ×１．５ｍｍ厚さ）の全表面にシボ加工を施した。該ステンレス製試験片の長辺側の４０％（１６ｍｍ×１８ｍｍ）を、調整例１で作製したペースト塩ビゾルに浸漬し、該ステンレス製試験片全表面積に対し面積パーセントで４０％覆ったステンレス製試験片を得、次いで、該試験片を２００℃で硬化しペースト塩ビゲルが付着したステンレス製試験片を得た。次に、該試験片をアルミニウム合金用脱脂剤（メルテックス製、（商品名）ＮＥ−６）を用いた７．５重量％水溶液に浸漬することにより表面の洗浄を行った後、塩酸１０重量％水溶液、次いで硫酸１５重量％水溶液に１０分間浸漬した後に、該ペースト塩ビゲルを除去することにより、ステンレス全表面積に対し面積パーセントで４０％化学処理したステンレス製試験片を得た。該ステンレス製試験片の表面を実体顕微鏡（ニコン製、（商品名）ＳＭＺ）で観察したところ、ペースト塩ビで覆われていた部位は、シボ加工が初期状態を維持していることを確認した。
【００６１】
合成例１で得られたＰＰＳ（Ａ−１）１００重量部、変性エチレン系共重合体（Ｂ−３）３重量部を、シリンダー温度３００℃に加熱した二軸押出機（東芝機械製、（商品名）ＴＥＭ−３５−１０２Ｂ）のホッパーに投入した。一方、ガラス繊維（Ｂ−２）をＰＰＳ（Ａ−１）１００重量部に対して１５重量部となるように該二軸押出機のサイドフィーダーのホッパーから投入し、溶融混練してペレット化したポリフェニレンスルフィド樹脂を作製した。
【００６２】
得られた該面積パーセントで４０％化学処理したステンレス（ＳＵＳ３０４）製試験片を、化学処理した部位が接合面となるように金型内にセットし、シリンダー温度３００℃、金型温度１５０℃、保圧を５０ＭＰａに設定した射出成形機（住友重機械工業製、（商品名）ＳＥ７５Ｓ）を用いて射出成形し、ＩＳＯ１９０９５に従い、接合面積が５０ｍｍ２のせん断接合強度評価用試験片で面積パーセントで４０％化学処理したステンレス部材−ポリフェニレンスルフィド樹脂部材射出接合複合体を作製した。
【００６３】
得られた面積パーセントで４０％化学処理したステンレス部材−ポリフェニレンスルフィド樹脂部材射出接合複合体の接合強度は３３ＭＰａであった。
【００６４】
実施例５
銅（Ｃ１１００）製試験片（４０ｍｍ×１８ｍｍ×１．５ｍｍ厚さ）にレーザを用いて３ｍｍ×３ｍｍ大きさの文字を印字した。該銅製試験片の印字部を含むφ１０ｍｍの範囲に、調整例１で作製したペースト塩ビゾルをスポイトを用いて滴下し、該アルミニウム製試験片全表面積に対し面積パーセントで５％覆った銅製試験片を得、次いで、該試験片を２００℃で硬化しペースト塩ビゲルが付着した銅製試験片を得た。次に、該試験片を硫酸１重量％、過酸化水素１重量％およびドデシルベンゼンスルホン酸ナトリウム３重量％を含む水溶液に浸漬することにより表面の洗浄を行った後、硫酸１０重量％および過酸化水素１０重量％水溶液、次いで水酸化ナトリウム５重量％および次亜塩素酸ナトリウム５％を含む水溶液に１０分間浸漬した後に、該ペースト塩ビゲルを除去することにより、銅全表面積に対し面積パーセントで５％化学処理した銅製試験片を得た。該銅製試験片表面のペースト塩ビで覆われていた文字は確認できた。
【００６５】
合成例２で得られたＰＰＳ（Ａ−２）１００重量部、変性エチレン系共重合体（Ｂ−２）２０重量部を、シリンダー温度３００℃に加熱した二軸押出機（東芝機械製、（商品名）ＴＥＭ−３５−１０２Ｂ）のホッパーに投入した。一方、ガラス繊維（Ｂ−２）をＰＰＳ（Ａ−２）１００重量部に対して５０重量部となるように該二軸押出機のサイドフィーダーのホッパーから投入し、溶融混練してペレット化したポリフェニレンスルフィド樹脂を作製した。
【００６６】
得られた該面積パーセントで５％化学処理した銅（Ｃ１１００）製試験片を、化学処理した部位が接合面となるように金型内にセットし、シリンダー温度３００℃、金型温度１５０℃、保圧を８０ＭＰａに設定した射出成形機（住友重機械工業製、（商品名）ＳＥ７５Ｓ）を用いて射出成形し、ＩＳＯ１９０９５に従い、接合面積が５０ｍｍ２のせん断接合強度評価用試験片で面積パーセントで５％化学処理した銅部材−ポリフェニレンスルフィド樹脂部材射出接合複合体を作製した。
【００６７】
得られた面積パーセントで５％化学処理した銅部材−ポリフェニレンスルフィド樹脂部材射出接合複合体の接合強度は３１ＭＰａであった。
【００６８】
比較例１
実施例１のアルミニウム合金（Ａ５０５２）製試験片のペースト塩ビ塩ビルで覆わずにアルミニウム合金全表面積に対し面積パーセントで１００％化学処理したアルミニウム合金製試験片を得た以外は、実施例１と同様の方法により複合体を製造した。
【００６９】
アルミニウム合金表面のシボ加工は初期状態を維持しておらず、複合体としての商品性に劣るものとなった。
【００７０】
比較例２
実施例２のアルミニウム合金（Ａ６０６３）製試験片のペースト塩ビ塩ビルで覆わずにアルミニウム合金全表面積に対し面積パーセントで１００％化学処理したアルミニウム合金製試験片を得た以外は、実施例１と同様の方法により複合体を製造した。
【００７１】
アルミニウム合金表面の格子状パターンは消失し、複合体としての商品性に劣るものとなった。
【００７２】
比較例３
実施例３のアルミニウム合金（Ａ１０５０）製試験片のペースト塩ビ塩ビルで覆わずにアルミニウム合金全表面積に対し面積パーセントで１００％化学処理したアルミニウム合金製試験片を得た以外は、実施例１と同様の方法により複合体を製造した。
【００７３】
アルミニウム合金表面の文字は消失し、複合体としての商品性に劣るものとなった。
【産業上の利用可能性】
【００７４】
本発明の金属部材−ポリフェニレンスルフィド樹脂部材射出接合複合体は、シボ、めっき、印字、パターン、着色、各種部品などの設置等の修飾された金属部材とポリフェニレンスルフィド樹脂部材を射出接合した複合体であり、接合強度、軽量性及び量産性に優れると共に、意匠性、機能性、修飾性等の特性を併せ持つことから、特に自動車や航空機などの輸送機器の複合体に有用なものである。